ЦЕМЕНТИРУЮЩЕЕ ВЕЩЕСТВО ДЛЯ ФИЛЬТРА ТВЕРДЫХ ЧАСТИЦ

1. Цементирующее вещество, в частности, для скрепления нескольких фильтрующих блоков фильтрующего элемента для фильтра твердых частиц в выхлопных газах двигателя внутреннего сгорания автотранспортного средства, или для использования в качестве внешнего покрытия такого фильтрующего элемента, причем указанное цементирующее вещество имеет содержание карбида кремния от 30 до 90%, и содержит по меньшей мере 0,05% и менее чем 5% термореактивной смолы, причем данное процентное содержание представляет собой процентное содержание по массе относительно общей массы термореактивной смолы и минерального материала, исключая воду, которая может содержаться в веществе.
2. Цементирующее вещество по п.1, имеющее содержание указанной термореактивной смолы менее 1 мас.% относительно общей массы термореактивной смолы и минерального материала, исключая воду, которая может содержаться в веществе.
3. Цементирующее вещество по п.1, в котором термореактивная смола представляет собой вещество, выбираемое из группы: эпоксидная, силиконовая, полиимидная, фенольная или полиэфирная смола.
4. Цементирующее вещество по п.1, имеющее содержание карбида кремния более 60 мас.% относительно общей массы термореактивной смолы и минерального материала, исключая воду, которая может содержаться в веществе.
5. Цементирующее вещество по п.1, не содержащее керамических волокон.
6. Цементирующее вещество по п.1, имеющее содержание диспергатора от 0,1 до 0,5 мас.% относительно общей массы термореактивной смолы и минерального материала, исключая воду, которая может содержаться в веществе.
7. Цементирующее вещество по п.1, имеющее содержание СаО менее 0,5 мас.% относительно общей массы термореактивной смолы и минерального материала, исключая воду, которая может содержаться в веществе.
8. Цементирующее вещество по п.1, в котором содержание воды составляет менее 40 и по меньшей мере 10 мас.% относительно общей массы термореактивной смолы и минерального материала, исключая воду.
9. Цементирующее вещество по п.1, в котором карбид кремния, оксид алюминия и кварц составляют в целом по меньшей мере 80% от общей массы термореактивной смолы и минерального материала, исключая воду, которая может содержаться в веществе.
10. Цементирующее вещество по п.4, не содержащее керамических волокон.
11. Фильтрующий элемент, в частности, для фильтра твердых частиц в выхлопных газах двигателя внутреннего сгорания автотранспортного средства, содержащий несколько фильтрующих блоков, скрепленных вместе посредством по меньшей мере одного шва, проходящего между указанными фильтрующими блоками, и выполненного таким образом, что он препятствует прохождению указанных выхлопных газов между указанными фильтрующими блоками, в котором
указанный шов образован отверждением цементирующего вещества по п.1 и/или
фильтрующий элемент содержит внешнее покрытие (27′), полученное термообработкой цементирующего вещества по п.1.
12. Фильтрующий элемент по п.11, в котором собранные фильтрующие блоки содержат по меньшей мере 50% карбида кремния.
13. Одноблочный фильтрующий элемент, в частности, для фильтра твердых частиц в выхлопных газах двигателя внутреннего сгорания автотранспортного средства, содержащий внешнее покрытие (27′) полученное термообработкой цементирующего вещества по п.1.